(57)【要約】【課題】  紙粉に起因する黒筋、黒点等の画像欠陥を生じないランニング特性に優れた電子写真感光体を提供することを目的とする。【解決手段】  支持体上に感光層が形成されてなる電子写真感光体であって、前記感光層が、バインダ樹脂及び下記一般式(I)【化１】2005300781.tif 000013（式中、Ｒ１およびＲ２は同一又は異なって、水素原子、ハロゲン原子、炭素数１〜２０の置換又は非置換のアルキル基、炭素数１〜２０の置換又は非置換のアルコキシ基、炭素数１〜２０の置換又は非置換のアリール基である。ただし、Ｒ１およびＲ2のうちの少なくとも１つは、炭素数５以上の脂肪族性置換基もしくは炭素数５以上の脂肪族性置換基を含むユニットである。）で表されるジフェノキノン誘導体を電荷輸送剤として含有することを特徴とする電子写真感光体。【選択図】  なし【特許請求の範囲】
【請求項１】
支持体上に感光層が形成されてなる電子写真感光体であって、前記感光層が、バインダ樹脂及び下記一般式(I)：
【化１】
2005300781.tif 000012
（式中、Ｒ１およびＲ２は同一又は異なって、水素原子、ハロゲン原子、炭素数１〜２０の置換又は非置換のアルキル基、炭素数１〜２０の置換又は非置換のアルコキシ基、炭素数１〜２０の置換又は非置換のアリール基である。ただし、Ｒ１およびＲ2のうちの少なくとも１つは、炭素数５以上の脂肪族性置換基もしくは炭素数５以上の脂肪族性置換基を含むユニットである。）
で表されるジフェノキノン誘導体を電荷輸送剤として含有することを特徴とする電子写真感光体。
【請求項２】
炭素数５以上の脂肪族性置換基が、炭素数５以上のアルキル基であり、炭素数５以上の脂肪族性置換基を含むユニットが、炭素数５以上のアルキル基が置換されたヒドロキシ基、アミノ基、カルボニル基、カルボキシル基又は環式炭化水素基である請求項１に記載の電子写真感光体。
【請求項３】
前期感光層が、少なくとも電荷発生剤と、電荷輸送剤としての、上記一般式（Ｉ）で表される化合物を含有する単層型の感光層である請求項１または２記載の電子写真感光体。
【発明の詳細な説明】
【技術分野】
【０００１】
本発明は、複写機、プリンタ、あるいはファクシミリなどの画像形成装置に使用される電子写真感光体及びその製造方法に関する。
【背景技術】
【０００２】
通常、複写機、ファクシミリ、プリンタなどの電子写真装置では、感光体を一様に主帯電し、所定の画像情報に基づく光照射により画像露光して静電潜像を形成し、この静電潜像を現像し、感光体表面にトナー像を形成する。このようにして感光体表面に形成されたトナー像は転写紙に転写され、トナー像が転写した転写紙は、定着装置に導入され、熱、圧力により、トナー像の転写紙表面への定着が行われる。
【０００３】
一方、転写終了後は、感光体表面に残存するトナーがクリーニングされ、さらに必要により除電（除電光の照射）が行われ、これにより、画像形成工程の１サイクルが完了し、次の画像形成が行われる。
【０００４】
このような画像形成方法で使用される感光体としては、安価で、製造が容易である有機感光体が広く使用されている（例えば、特許文献１）。有機感光体には、電荷発生剤と電荷輸送剤とを同一の感光層中に分散させた単層型感光体と、電荷発生剤を含有する電荷発生層と電荷輸送剤を含有する電荷輸送層とを積層した積層型感光体とがあるが、単層型感光体、積層型感光体のいずれにおいても電子輸送剤であるジフェノキノン誘導体を使用することが知られている。（例えば、特許文献1、２）
【特許文献１】特開平０７−２７１０６７号公報
【特許文献２】特開平０５−１２７４０７号公報
【発明の開示】
【発明が解決しようとする課題】
【０００５】
このような有機感光体は、感度が良好であり、優れた特性を有している。しかし、被転写材である用紙を所定のサイズに切断する際に生じた紙粉や、用紙が各種の搬送ローラを通過する際にローラとの摩擦等により発生した紙粉等が、感光体表面に静電引力によって引き付けられ、感光体からの紙粉の除去がきわめて困難となる。また、複写枚数を重ねる間に引き付けられた紙粉が、感光体の表面に強固に付着し、これに起因して、被転写材に印刷された画像に黒筋や黒点などの欠陥が生じやすいという問題がある。
【０００６】
本発明は上記課題に鑑みてなされたものであり、紙粉に起因する黒筋、黒点等の画像欠陥を生じないランニング特性に優れた電子写真感光体を提供することを目的とする。
【課題を解決するための手段】
【０００７】
本発明の電子写真感光体は、支持体上に感光層が形成されてなる電子写真感光体であって、前記感光層が、バインダ樹脂及び下記一般式(I)
【０００８】
【化１】
2005300781.tif 000002
【０００９】
（式中、Ｒ１およびＲ２は同一又は異なって、水素原子、ハロゲン原子、炭素数１〜２０の置換又は非置換のアルキル基、炭素数１〜２０の置換又は非置換のアルコキシ基、炭素数１〜２０の置換又は非置換のアリール基である。ただし、Ｒ１およびＲ2のうちの少なくとも１つは、炭素数５以上の脂肪族性置換基もしくは炭素数５以上の脂肪族性置換基を含むユニットである。）
で表されるジフェノキノン誘導体を電荷輸送剤として含有することを特徴とする。
【００１０】
また、この電子写真感光体においては、炭素数５以上の脂肪族性置換基が、炭素数５以上のアルキル基であり、炭素数５以上の脂肪族性置換基を含むユニットが、炭素数５以上のアルキル基が置換されたヒドロキシ基、アミノ基、カルボニル基、カルボキシル基又は環式炭化水素基であることが好ましい。
【００１１】
また、この電子写真感光体においては、少なくとも電荷発生剤と、電荷輸送剤としての、上記一般式(I) で表される化合物を含有する単層型の感光層であることが好ましい。
【発明の効果】
【００１２】
本発明の電子写真感光体によれば、感光層が、一般式（Ｉ）のような特定の構造を有するジフェノキノン誘導体からなる電荷輸送剤により形成されているため、炭素数５以上の脂肪族性置換基又は炭素数５以上の脂肪族性置換基を含むユニットの存在により、予想外にも、感光体表面への紙粉の付着を有効に防止することができる。その結果、繰り返し使用においても、紙粉の固着を防止することができ、黒筋や黒点などの画像欠陥を有効に防止することが可能となる。また、従来から、紙粉が感光体表面へ付着及び固着しないように、クリーニングブレードやブラシ等、複数のクリーニング手段が用いられているが、本発明の電子写真感光体では、紙粉の感光体表面への付着が防止されるために、クリーニング手段を簡素化することができる。さらに、一般にクリーニング手段として用いられているクリーニングブレードを用いる場合でも、クリーニングブレード自体の感光体表面への圧接の程度を低減することができるため、クリーニングブレードと感光体との圧接による感光体表面の磨耗を防止することができ、電子写真感光体の寿命を向上させることができる。
【００１３】
特に、炭素数５以上の脂肪族性置換基が炭素数５以上のアルキル基であり、炭素数５以上の脂肪族性置換基を含むユニットが、炭素数５以上のアルキル基が置換されたヒドロキシ基、アミノ基、カルボニル基、カルボキシル基又は環式炭化水素基である場合には、炭素数５以上の脂肪族性置換基が感光体表面に付着する紙粉を確実に除去することができ、有利である。
【発明を実施するための最良の形態】
【００１４】
本発明の電子写真感光体は、主として、支持体と、その上に形成される感光層とから構成される。感光層には、単層型感光層と積層型感光層とがあり、この発明ではいずれのものも適用可能である。なかでも、層構成が簡単で生産性に優れており、層を形成する際の被膜欠陥を抑制でき、層間の界面が少なく光学的特性を向上できるという点から、単層型感光層が好ましい。
【００１５】
通常、単層型感光層は、電荷輸送剤、電荷発生剤及びバインダ樹脂を同一の層に含有する光導電層単独で構成される。積層型感光層は、導電性支持体上に電荷輸送剤を含有する電荷輸送層と、電荷発生剤を含有する電荷発生層とを積層することで構成される。また、電荷発生剤とともに電荷輸送剤を含有させた光導電層を、電荷輸送層、電荷発生層と組み合わせてもよい。積層型感光層は、電荷発生層、電荷輸送層などの積層順序と、両層に含有させる電荷輸送剤の種類（正孔輸送剤又は電子輸送剤）によって種々の組み合わせが考えられるが、この発明においては、どのような組み合わせであってもよい。
【００１６】
また、単層型又は積層型の感光層と支持体との間、あるいは積層型感光層を構成する電荷発生層と電荷輸送層との間には、感光体の特性を阻害しない範囲で中間層、保護層、バリア層を形成してもよい。
【００１７】
本発明における電子写真感光体の感光層を構成する電荷輸送剤は、一般式（Ｉ）に示したジフェノキノン誘導体である。一般式（Ｉ）においてＲ１、Ｒ２、におけるアルキル基としては、炭素数１〜２０のアルキル基が好ましく、例えば、メチル、エチル、ノルマルプロピル、イソプロピル、ノルマルブチル、イソブチル、sec−ブチル、tert−ブチル、ペンチル、ヘキシル等が挙げられる。
【００１８】
アルコキシ基としては、炭素数１〜２０のアルコキシ基が好ましく、例えば、例えば、メトキシ、エトキシ、ノルマルプロポキシ、イソプロポキシ、ノルマルブトキシ、イソブトキシ、sec−ブトキシ、tert−ブトキシ、ペントキシ、ヘキソキシ等が挙げられる。
【００１９】
アリール基としては、炭素数６〜２０のアリール基が好ましく、例えば、フェニル、トリル、キシリル、エチルフェニル、ナフチル、ビフェニル、o−テルフェニル、アントリル、フェナントリル等が挙げられる。なお、このアリール基は、例えば、フッ素、塩素、臭素、ヨウ素等のハロゲン原子、炭素数１〜１０のアルキル基（例えば、メチル、エチル、ノルマルプロピル、イソプロピル、ノルマルブチル、イソブチル、sec−ブチル、tert−ブチル、ペンチル、ヘキシル等）、炭素数１〜１０のアルコキシ基（メトキシ、エトキシ、プロポキシ、ブトキシ等）によって置換されていてもよい。
【００２０】
これらアルキル、アルコキシ、アリール基は置換されていてもよい。この場合の置換基としては、上述したようなハロゲン原子；上述したようなアルキル、アルコキシ、アリール基；炭素数５以上のアルキル基が置換されていてもよいヒドロキシ、アミノ、カルボニル、カルボキシル及び環式炭化水素（シクロペンチル、シクロヘキシル、フェニル、インデニル、ナフチル等）基等が挙げられる。
【００２１】
ただし、一般式（Ｉ）のジフェニのキノン誘導体においては、Ｒ１およびＲ２の置換基の少なくとも１つが、炭素数５以上の脂肪族性置換基又は炭素数５以上の脂肪族性置換基を含むユニットであることが必要である。ここで、脂肪族性置換基とは、鎖状炭化水素を指し、通常、直鎖又は分岐のアルキル基を意味する。また、炭素数５以上の脂肪族性置換基を含むユニットとは、ヒドロキシ基の酸素原子、アミノ基の窒素原子、カルボニル基、カルボキシル基、環式炭化水素基（シクロペンタン、シクロヘキサン、ベンゼン、インデン、ナフタレン等）等を介して結合する鎖状炭化水素を意味する。いずれの置換基においても、炭素数は、５以上であればよく、５以上が好ましく、さらに２０以下、１５以下、１２以下、１０以下が適当であり、５〜８程度であることがより好ましい。
【００２２】
一般式（Ｉ)の具体的化合物として、以下の構造のものが挙げられる。
【００２３】
【化３】
2005300781.tif 000003
【００２４】
【化４】
2005300781.tif 000004
【００２５】
【化５】
2005300781.tif 000005
【００２６】
【化６】
2005300781.tif 000006
【００２７】
【化７】
2005300781.tif 000007
一般式（I)の化合物は、例えば、例えば特開平１−２０６３４９、特開平６−１１８６６９に記載の方法、これらに記載の方法に準じた方法又はこれらの方法を参照して、当該分野で公知の改変等を行うことにより、合成することができる。
【００２８】
本発明における電子写真感光体の感光層を構成するバインダ樹脂としては、特に限定されるものではなく、この分野で公知のバインダ樹脂のいずれを用いてもよい。例えば、スチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、ポリアミド、ポリカーボネート、ポリアリレート、ポリスルホン、ジアリルフタレート樹脂、ケトン樹脂、ポリビニルブチラール樹脂、ポリエーテル樹脂などの熱可塑性樹脂や、シリコーン樹脂、エポキシ樹脂、フェノール樹脂、尿素樹脂、メラミン樹脂、不飽和ポリエステル、アルキッド樹脂、ポリウレタン、その他架橋性の熱硬化性樹脂、さらにエポキシ−アクリレート、ウレタン−アクリレートなどの光硬化性樹脂などが挙げられる。これらはそれぞれ単独で使用できるほか、２種以上を併用してもよい。なかでも、ポリカーボネート、ポリエステル、ポリアリレートが好ましい。なお、例えば、正孔輸送剤であるポリ-N-ビニルカルバゾールや有機ポリシラン化合物等の高分子を用いる場合に、これらの化合物をバインダ樹脂として機能させて、上述したようなバインダ樹脂を省略してもよい。
【００２９】
電荷発生剤としては、単層型及び積層型感光層のいずれの場合にも、例えば、非晶質無機材料（例えば、a-シリコン、a-炭素等）等の無機光導電材料の粉末、無金属フタロシアニン、金属（例えば、チタン、銅、アルミニウム、鉄、コバルト、ニッケル、インジウム、ガリウム、錫、亜鉛、バナジウム等）又は金属酸化物（上記金属の酸化物であり、例えば、ＴｉＯ等）が配位したフタロシアニン等の種々の結晶型を有する結晶からなるフタロシアニン系顔料、アゾ系顔料、ビスアゾ系顔料、ペリレン系顔料、アンサンスロン系顔料、インジゴ系顔料、トリフェニルメタン系顔料、スレン系顔料、トルイジン系顔料、ピラゾリン系顔料、キナクリドン系顔料、ジチオケトピロロピロール系顔料等、従来公知の種々の顔料が挙げられる。これらは、感光層が露光の波長域に感度を有するように、それぞれ単独で又は２種以上を組み合わせて使用することができる。なかでも、フタロシアニン系顔料、特に、無金属フタロシアニン化合物（ｘ−Ｈ2Ｐｃ）、ヒドロキシガリウムフタロシアニン（Ｖ−ＧａＯＨＰｃ）、ガリウムフタロシアニン（ＧａＰｃ）、チタニルフタロシアニン（α−、Ｙ−ＴｉＯＰｃ）であることが好ましい。
【００３０】
本発明の電子写真感光体の感光層には、以下のような公知の電荷輸送剤（電子輸送剤又は正孔輸送剤）がさらに含有されていてもよい。
【００３１】
電子輸送剤としては、例えば、ベンゾキノン系化合物、ジフェノキノン系化合物〔例えば、2,6-ジメチル-2',6’-t-ブチルベンゾキノンなど〕、ナフトキノン系化合物、マロノニトリル、チオピラン系化合物、テトラシアノエチレン、2,4,8-トリニトロチオキサントン、フルオレノン系化合物〔例えば、2,4,7-トリニトロ-9-フルオレノンなど〕、ジニトロベンゼン、ジニトロアントラセン、ジニトロアクリジン、ニトロアントラキノン、無水こはく酸、無水マレイン酸、ジブロモ無水マレイン酸、2,4,7-トリニトロフルオレノンイミン系化合物、エチル化ニトロフルオレノンイミン系化合物、トリプトアントリン系化合物、トリプトアントリンイミン系化合物、アザフルオレノン系化合物、ジニトロピリドキナゾリン系化合物、チオキサンテン系化合物、2-フェニル-1,4-ベンゾキノン系化合物、2-フェニル-1,4-ナフトキノン系化合物、5,12-ナフタセンキノン系化合物、α-シアノスチルベン系化合物、4'-ニトロスチルベン系化合物ならびにベンゾキノン系化合物の陰イオンラジカルとカチオンとの塩などが挙げられる。これらの電子輸送剤は単独で使用できるほか、２種以上を併用してもよい。
【００３２】
また、正孔輸送剤としては、ベンジジン系化合物、フェニレンジアミン系化合物、ナフチレンジアミン系化合物、フェナントリレンジアミン系化合物、オキサジアゾール系化合物〔例えば、2,5-ジ（4-メチルアミノフェニル）-1,3,4-オキサジアゾールなど〕、スチリル系化合物〔例えば、9-(4-ジエチルアミノスチリル）アントラセンなど〕、ジスチリル化合物、カルバゾール系化合物〔例えば、ポリ-N-ビニルカルバゾールなど〕、ピラゾリン系化合物〔例えば、1-フェニル-3-（p-ジメチルアミノフェニル）ピラゾリンなど〕、ヒドラゾン系化合物〔例えば、ジエチルアミノベンズアルデヒドジフェニルヒドラゾンなど〕、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、ジフェニレンジアミン系化合物及び有機ポリシラン系化合物などが挙げられる。これらの正孔輸送剤は単独で使用できるほか、２種以上を併用してもよい。
【００３３】
また、感光層には、上記各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセブター、ドナー等を配合することができる。また、感光層の感度を向上させるために、例えば、ターフェニル、ハロナフトキノン類、アセナフチレン等の公知の増感剤を電荷発生剤と併用してもよい。
【００３４】
感光層を形成する支持体として、支持体自体が導電性を有するか、あるいは支持体の表面が導電性を有していればよい。支持体は、導電性を有する種々の材料で形成することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、これら金属が蒸着又はラミネートされたプラスチック材料、ヨウ化アルミニウム、酸化スズ、酸化インジウム等で被覆されたガラス等が挙げられる。
【００３５】
支持体の形状は、使用する画像形成装置の構造に合わせて、シート状、ベルト状、ドラム状等のいずれであってもよい。また、支持体は、使用に際して十分な機械的強度を有するものが好ましい。
【００３６】
感光層は、例えば、ロールミル、ボールミル、アトライタ、ペイントシェーカーあるいは超音波分散器などを用いて、少なくともバインダ樹脂と電荷発生剤とを、溶剤に分散混合して塗工液を調製し、これを公知の手段により塗布又は浸漬し、室温で、加熱して、あるいは熱風吹きつけ等により乾燥する塗布法又は浸漬塗工法等により形成することができる。
【００３７】
溶剤として、例えば、メタノール、エタノール、イソプロパノール、ブタノールなどのアルコール類；クロロホルム、ジクロロエタンなどのハロゲン化炭化水素；ｎ−ヘキサン、オクタン、シクロヘキサンなどの脂肪族系炭化水素；ベンゼン、キシレンなどの芳香族炭化水素；ジメチルエーテル、ジエチルエーテル、エチレングリコールジメチルエーテル、ジエチレングリコールジメチルエーテルなどのエーテル類；アセトン、メチルエチルケトン、シクロヘキサノンなどのケトン類；酢酸エチル、酢酸メチルなどのエステル類；ジメチルホルムアルデヒド、ジメチルホルムアミド、ジメチルスルホキシドなどの非プロトン性極性溶媒等の溶剤を、１種又は２種以上混合して用いてもよい。
【００３８】
なお、単層型及び積層型感光層のいずれにおいても、用いるバインダ樹脂の種類、電荷発生剤の種類、溶剤の種類等によって異なるが、溶剤は、バインダ樹脂に対して１〜１００重量倍程度で用いることができる。
【００３９】
単層型感光層においては、バインダ樹脂１００重量部に対して、電荷発生剤を０．１〜５０重量部、特に０．５〜３０重量部の割合で、電荷輸送剤は５〜５００重量部、特に２５〜２００重量部、１０〜８０重量部の割合で含有させるのが好ましい。
【００４０】
積層型感光層のうち電荷発生層においては、バインダ樹脂１００重量部に対して、電荷発生剤を５〜１０００重量部、特に３０〜５００重量部の割合で含有させるのが好ましい。この電荷発生層に電荷輸送剤を含有して光導電層とする場合には、バインダ樹脂１００重量部に対して、電子輸送剤を含有させる場合は１〜２００重量部、特に５〜１００重量部の割合で含有させるのが好ましい。電荷輸送剤は、１〜５００重量部、特に２５〜２００重量部の割合で含有させるのが好ましい。
【００４１】
本発明における感光層は、例えば、単層型感光層の場合、５〜１００μｍ、特に１０〜５０μｍ程度の厚みであることが好ましい。積層型感光層の場合、電荷発生層が０．０１〜５μｍ、特に０．１〜３μｍ程度、電荷輸送層が２〜１００μｍ、特に５〜５０μｍ程度が好ましい。
【００４２】
さらに、電荷輸送剤や電荷発生剤の分散性、感光層表面の平滑性をよくするため、塗工液には界面活性剤、レベリング剤などを添加してもよい。
【００４３】
本発明の電子写真感光体は、帯電、現像、転写、除電、クリーニングの少なくとも１つ以上のプロセスが、電子写真感光体の表面に接触して行われるような画像形成装置において用いられることが好ましい。このようなプロセスでの被接触物との接触に起因する電子写真感光体への紙粉の付着又は固着等を有効に低減させることができるからである。
【実施例】
【００４４】
以下、本発明の電子写真感光体を詳細に説明する。
【００４５】
[実施例１]電荷発生剤として、以下に示す無金属フタロシアニン（ｘ−Ｈ2Ｐｃ、化合物（Ａ））を２．４重量部、以下の表１に示す正孔輸送剤を７０重量部、電子輸送剤として以下に示すナフトキノン誘導体（Ｂ）を２５重量部、バインダ樹脂として、以下に示す重量平均分子量３００００のビスＺ型のポリカーボネート（Ｃ）を１００重量部、テトラヒドロフラン８００重量部とともにボールミル中で２４時間、分散又は溶解させ、単層型感光層用塗液を調製した。
【００４６】
【化８】
2005300781.tif 000008
【００４７】
式（Ｂ）中のＲは下記表１に記載の置換基である。
【００４８】
得られた塗液を、支持体としてのアルミニウム素管上にディップコート法にて塗布し、１５０℃、３０分間熱風乾燥し、膜厚２５μｍの単一感光層を有する単層型感光体を作製した。
【００４９】
なお、比較例として、炭素数２以下のアルキル基が置換されたジスチルベン誘導体を正孔輸送剤として用いる以外、実施例と同様に単層型感光体を作製した。
【００５０】
得られた感光体を、静電式複写機〔京セラ(株)製FS-1000+改造機〕に搭載し、
主帯電電位を＋８５０Ｖ、現像バイアス電圧を＋４００Ｖに設定して、転写紙（普通紙：Ａ４サイズ）を通して反転現像による画像形成サイクルを１万回繰り返し、紙粉付着個数を測定した。その結果を表１に示す。なお、紙粉付着個数は、１万回繰り返しサイクルの後、感光体ドラム表面を目視して、個数を数えることにより測定した。
【００５１】
また、画像の評価も併せて行った。画像は、転写紙上で、目視により認識される黒点をその個数を数えることにより測定した。◎は、黒点が０〜４０個、○は黒点が４１〜６０個、×は黒点が６１個以上とした。
【００５２】
【表１】
2005300781.tif 000009
[実施例２]電子輸送剤として以下に示すナフトキノン誘導体（Ｄ）を用いた以外は、実施例１と同様の方法で単層型感光体を作製し、同様の方法で評価した。結果を表２に示す。
【００５３】
【化９】
2005300781.tif 000010
【００５４】
式（Ｄ）中のＲは下記表２に記載の置換基である。
【００５５】
【表２】
2005300781.tif 000011
表１、２の結果から、一般式（１）のジフェノキノン誘導体において、炭素数５以上の脂肪族性置換基又は炭素数５以上の脂肪族性置換基を含むユニットが置換されたものを正孔輸送剤として用いた場合には、ランニング後の感光体表面への紙粉の付着量が顕著に低減しており、炭素数が増加するほど、紙粉付着量の減少が顕著であることが確認された。また、炭素数が増加するほど、高画質の画像が得られることが確認された。
【００５６】
さらに、炭素数５以上の脂肪族性置換基又は炭素数５以上の脂肪族性置換基を含むユニットの置換基の数が多くなるほど、紙粉付着量の減少が顕著であることが確認された。
【産業上の利用可能性】
【００５７】
本発明の電子写真感光体は、レーザープリンタ、静電式複写機、普通紙ファクシミリ装置、及びこれらの機能を併せもつ複合装置等の広範囲な画像形成装置に適用することができる。